(57)【要約】【課題】低粘度で密着性に優れた活性エネルギー線硬化型インクジェットインキの提供。【解決手段】顔料、顔料分散剤、表面調整剤およびモノマーからなる活性エネルギー線硬化型インクジェットインキにおいて、モノマーが、分子内に一つのウレタン結合とエチレン性二重結合とを有するウレタン結合含有モノマーを含み、該ウレタン結合含有モノマーは全モノマー中に５〜５０重量％含有することを特徴とする活性エネルギー線硬化型インクジェットインキ。【特許請求の範囲】
【請求項１】
顔料、顔料分散剤、およびモノマーからなる活性エネルギー線硬化型インクジェットインキにおいて、モノマーが、分子内に一つのウレタン結合とエチレン性二重結合とを有するウレタン結合含有モノマーを含み、該ウレタン結合含有モノマーは全モノマー中に５〜５０重量％含有することを特徴とする活性エネルギー線硬化型インクジェットインキ。
【請求項２】
ウレタン結合含有モノマーの数平均分子量が２００以上１０００以下である請求項１記載の活性エネルギー線硬化型インクジェットインキ。
【請求項３】
ウレタン結合含有モノマーの２５℃での粘度が１〜２０００ｍＰａ・ｓである請求項１または２記載の活性エネルギー線硬化型インクジェットインキ。
【請求項４】
ウレタン結合含有モノマーがイソシアナトアルキル（メタ）アクリレートと、水酸基一つとエチレン性二重結合とを有する化合物とから製造されることを特徴とする請求項１ないし３いずれか記載の活性エネルギー線硬化型インクジェットインキ。
【請求項５】
基材上に、請求項１ないし４いずれか記載の活性エネルギー線硬化型インクジェットインキにより画像を形成した後、該インキを活性エネルギー線で硬化してなる印刷物。
【発明の詳細な説明】
【技術分野】
【０００１】
本発明は、低粘度で密着性に優れた活性エネルギー線硬化型インクジェットインキに関する。
【背景技術】
【０００２】
従来、耐水性の良好なインクジェットインキとしては、油溶性染料を高沸点溶剤に分散ないし溶解したもの、油溶性染料を揮発性の溶剤に溶解したものがあるが、染料は耐光性等の諸耐性で顔料に劣るため、着色剤として顔料を用いたインキが望まれている。しかしながら、顔料を安定して有機溶剤に分散することは困難であり、安定な分散性および吐出性を確保することも難しい。一方、高沸点溶剤を用いたインキは、非吸収性の受像体においては、インキ中の溶剤が揮発せず、溶剤の蒸発による乾燥は困難なので、非吸収性の基材への印字は不可能である。
【０００３】
揮発性の有機溶剤を用いたインキにおいては、使用する樹脂の密着性および溶剤の揮発によって非吸収性の基材においても良好な印字を形成することができる。しかしながら、揮発性の溶剤がインキの主成分となるためヘッドのノズル面において溶剤の揮発による乾燥が非常に早く、頻繁なメンテナンスを必要とする。また、インキは本質的に溶剤に対する再溶解性が必要とされるため、溶剤に対する耐性が十分得られないことがある。
【０００４】
このような特性を満足させるため、揮発性のないモノマー類を使用して、ヘッドでの乾燥を防ぎ、その一方、活性エネルギー線を与えることで硬化させる型のインキの利用もおこなわれている。活性エネルギー線硬化型インクジェットインキとしては、特許文献１ないし特許文献５において記載されているが、何れのインキもポリ塩化ビニルに直接印刷すると密着性が低く、かつ高粘度であるため実用上適さないものばかりであった。
【０００５】
【特許文献１】特開平５−２１４２８０号公報
【特許文献２】特開平９−１８３９２９号公報
【特許文献３】特開２００２−１６７５３７号公報
【特許文献４】特表２００４−５１８７８７号公報
【特許文献５】特許第３６１９７７８号公報
【発明の開示】
【発明が解決しようとする課題】
【０００６】
本発明は、吐出安定性が良好で、特にインク吸収性媒体上に形成された硬化皮膜の溶剤耐性や密着性が優れた活性エネルギー線硬化型インクジェットインキの提供を目的とする。
【課題を解決するための手段】
【０００７】
すなわち、本発明は、顔料、顔料分散剤、表面調整剤およびモノマーからなる活性エネルギー線硬化型インクジェットインキにおいて、モノマーが、分子内に一つのウレタン結合とエチレン性二重結合とを有するウレタン結合含有モノマーを含み、該ウレタン結合含有モノマーは全モノマー中に５〜５０重量％含有することを特徴とする活性エネルギー線硬化型インクジェットインキ。
に関する。
【０００８】
更に本発明は、ウレタン結合含有モノマーの数平均分子量が２００以上１０００以下である上記記載の活性エネルギー線硬化型インクジェットインキに関する。
更に本発明は、ウレタン結合含有モノマーの２５℃での粘度が１〜２０００ｍＰａ・ｓである上記記載の活性エネルギー線硬化型インクジェットインキに関する。
更に本発明は、ウレタン結合含有モノマーがイソシアナトアルキル（メタ）アクリレートと、水酸基一つとエチレン性二重結合とを有する化合物とから製造されることを特徴とする上記記載の活性エネルギー線硬化型インクジェットインキに関する。
更に本発明は、基材上に、上記記載の活性エネルギー線硬化型インクジェットインキにより画像を形成した後、該インキを活性エネルギー線で硬化してなる印刷物に関する。
【発明の効果】
【０００９】
本発明により、低粘度で、かつ吐出安定性が良好で、硬化性に優れ、特にインク非吸収性媒体上に形成された硬化皮膜の溶剤耐性や密着性に優れた活性エネルギー線硬化型インクジェットインキを提供することができた。
【発明を実施するための最良の形態】
【００１０】
本発明の活性エネルギー線硬化型インクジェットインキを構成するウレタン結合含有モノマーは、分子内に一つのウレタン結合とエチレン性二重結合とを有するモノマーである。このモノマーは、従来のウレタン結合含有アクリレートよりも低粘度であり、粘度の制約の大きい活性エネルギー線硬化型インクジェットインキ用のモノマーとして好適である。
【００１１】
本発明のウレタン結合含有モノマーは、イソシアナト基を一つ有する化合物（Ｎ）と水酸基を一つ有する化合物（Ｈ）から製造され、化合物（Ｎ）と化合物（Ｈ）とのうちどちらか一方もしくは両方にエチレン性二重結合を有するものを使用して製造される。両方にエチレン性二重結合を有するものを使用したエチレン性二重結合を二つ以上有するモノマーが、必要な活性エネルギー線の積算光量が低くなる場合や、活性エネルギー線で硬化後の印刷物の耐性が向上する場合があるという点で好ましい。
【００１２】
イソシアナト基を一つ有する化合物（Ｎ）としては、エチレン性二重結合を有さないものとしてイソシアン酸メチル、イソシアン酸エチル、イソシアン酸プロピル、イソシアン酸ブチル、イソシアン酸ヘキシル、イソシアン酸シクロヘキシル、イソシアン酸フェニルなどが挙げられ、エチレン性二重結合を有するものとしてイソシアン酸ビニル、イソシアン酸アリル、イソシアン酸（メタ）アクリロイル、イソシアナトアルキル（メタ）アクリレートなどが挙げられる。これらのうちイソシアナトアルキル（メタ）アクリレートが使用されるのが好ましい。
【００１３】
水酸基を一つ有する化合物（Ｈ）としては、エチレン性二重結合を有さないものとしてメタノール、エタノール、プロパノール、ブタノール、ペンタノール、ヘキサノール、シクロヘキサノール、ヘプタノール、オクタノール、ノナノール、デカノール、ドデカノール、３−メトキシブチルアルコール、ベンジルアルコール、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、片末端メトキシ化ポリエチレングリコール、片末端メトキシ化ポリプロピレングリコール、片末端メトキシ化ポリブチレングリコールなどが挙げられ、エチレン性二重結合を有するものとして、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、シクロヘキサンジメタノールモノ（メタ）アクリレート、カプロラクトン変性（１〜１０ｍｏｌ）２−ヒドロキシエチル（メタ）アクリレート、カプロラクトン変性（１〜１０ｍｏｌ）２−ヒドロキシプロピル（メタ）アクリレート、カプロラクトン変性（１〜１０ｍｏｌ）４−ヒドロキシブチル（メタ）アクリレート、ポリエチレングリコールモノ（メタ）アクリレート、ポリプロピレングリコールモノ（メタ）アクリレート、ポリ（エチレングリコール／プロピレングリコール）モノ（メタ）アクリレート、（ポリエチレングリコール−ｂｌｏｃｋ−ポリプロピレングリコール）モノ（メタ）アクリレート、ポリ（エチレングリコール／テトラメチレングリコール）モノ（メタ）アクリレート、ポリ（プロピレングリコール／テトラメチレングリコール）モノ（メタ）アクリレート、ポリテトラメチレングリコール−プロピレングリコールモノ（メタ）アクリレート、脂肪酸変性グリシジル（メタ）アクリレート、オレイン酸変性グリシジル（メタ）アクリレート、大豆油脂肪酸変性グリシジル（メタ）アクリレート、２−ヒドロキシ−３−フェノキシプロピル（メタ）アクリレート、グリセリンジ（メタ）アクリレート、２−ヒドロキシ−３−アクリロイロキシプロピル（メタ）アクリレート、ペンタエリスリトールトリアクリレート、ジペンタエリスリトールペンタアクリレート、その他商品名では、大阪有機化学株式会社製のビスコート＃２３０８、ビスコート＃２３２３、東亞合成株式会社製のアロニックスＭ−２１５などが挙げられる。
【００１４】
化合物（Ｎ）と化合物（Ｈ）との組み合わせとしては、化合物（Ｎ）にイソシアナトアルキル（メタ）アクリレートを用い、化合物（Ｈ）にエチレン性二重結合を有するものを用いて製造されるエチレン性二重結合を二つ以上有するウレタン結合含有モノマーが、硬化感度が高くなる場合や、活性エネルギー線で硬化後の印刷物の耐性が向上する場合があるという点で好ましい。
【００１５】
さらにポリ塩化ビニル密着性と感度の点で好ましくは、化合物（Ｎ）にイソシアナトアルキル（メタ）アクリレートを、化合物（Ｈ）にシクロヘキサンジメタノールモノアクリレート、カプロラクトン変性（１〜１０ｍｏｌ）２−ヒドロキシエチルアクリレート、カプロラクトン変性（１〜１０ｍｏｌ）２−ヒドロキシプロピルアクリレート、カプロラクトン変性（１〜１０ｍｏｌ）４−ヒドロキシブチルアクリレート、ポリ（エチレングリコール／テトラメチレングリコール）モノアクリレートまたはポリ（プロピレングリコール／テトラメチレングリコール）モノアクリレート、ポリテトラメチレングリコール−プロピレングリコールモノアクリレート、を用いた場合であり、より好ましくは化合物（Ｎ）に２−イソシアナトエチル（メタ）アクリレートを、化合物（Ｈ）にカプロラクトン変性（１〜１０ｍｏｌ）２−ヒドロキシエチルアクリレートを用いた場合であり、最も好ましくは化合物（Ｎ）に２−イソシアナトエチル（メタ）アクリレートを、化合物（Ｈ）にカプロラクトン変性（２〜４ｍｏｌ）２−ヒドロキシエチルアクリレートを用いた場合である。
【００１６】
化合物（Ｎ）と化合物（Ｈ）との反応は本発明の酸性基含有ウレタン樹脂の製造に用いられる触媒としては、公知の触媒を使用することができる。例えば３級アミン系化合物、有機金属系化合物等が挙げられる。
【００１７】
３級アミン系化合物としては、例えばトリエチルアミン、トリエチレンジアミン、Ｎ，Ｎ−ジメチルベンジルアミン、Ｎ−メチルモルホリン、１，８−ジアザビシクロ−［５．４．０］−７−ウンデセン、１，５−ジアザビシクロ−［４．３．０］−５−ノネン等が挙げられる。
【００１８】
有機金属系化合物としては錫系化合物、非錫系化合物を挙げることができる。錫系化合物としては、例えばジブチル錫ジクロライド、ジブチル錫オキサイド、ジブチル錫ジブロマイド、ジブチル錫ジマレエ−ト、ジブチル錫ジラウレ−ト、ジブチル錫ジアセテ−ト、ジブチル錫スルファイド、トリブチル錫スルファイド、トリブチル錫オキサイド、トリブチル錫アセテ−ト、トリエチル錫エトキサイド、トリブチル錫エトキサイド、ジオクチル錫オキサイド、トリブチル錫クロライド、トリブチル錫トリクロロアセテ−ト、２−エチルヘキサン酸錫等が挙げられる。非錫系化合物としては、例えばジブチルチタニウムジクロライド、テトラブチルチタネ−ト、ブトキシチタニウムトリクロライドなどのチタン系、オレイン酸鉛、２−エチルヘキサン酸鉛、安息香酸鉛、ナフテン酸鉛などの鉛系、２−エチルヘキサン酸鉄、鉄アセチルアセトネ−トなどの鉄系、安息香酸コバルト、２−エチルヘキサン酸コバルトなどのコバルト系、ナフテン酸亜鉛、２−エチルヘキサン酸亜鉛などの亜鉛系、ナフテン酸ジルコニウムなどが挙げられる。これらは単独使用、もしくは併用することもできる。
【００１９】
本発明のウレタン結合含有モノマーを製造する際には溶剤を用いない方が好ましいが、製造時の粘度調整のためにアセトン、メチルエチルケトン、メチルイソブチルケトン、シクロヘキサノン、酢酸エチル、酢酸ブチル、トルエン、キシレン、アセトニトリル等を用いても構わない。
【００２０】
本発明のウレタン結合含有モノマーを得る反応の温度は４０〜１５０℃が好ましい。更に好ましくは５０〜１００℃である。
【００２１】
本発明のウレタン結合含有モノマーは数平均分子量が２００以上１０００以下であることが好ましい。数平均分子量が２００未満であると、ポリ塩化ビニル密着性が不足し、１０００を超えると硬化後の印刷物の耐性が不足する。さらに好ましくは３００以上８００以下の場合である。
【００２２】
また、本発明のウレタン結合含有モノマーは２５℃での粘度が１〜２０００ｍＰａ・ｓであることが好ましい。１未満のものは実際に作ることが難しく、２０００ｍＰａ・ｓを超えるものは粘度の制約でインクジェットインキに配合できるウレタン結合含有モノマーの量が少なくなりウレタン結合含有モノマーに期待されるポリ塩化ビニル密着性を発現するに至らない可能性がある。また、２５℃で結晶化するものはハンドリングの点で好ましくない。
【００２３】
本発明に使用するモノマーとしては、具体的には、エチレングリコールジ（メタ）アクリレート、ジエチレングリコールジ（メタ）アクリレート、ポリエチレングリコールジ（メタ）アクリレート、１，６−ヘキサンジオールジ（メタ）アクリレート、エトキシ化１，６−ヘキサンジオールジアクリレート、ネオペンチルグリコールジ（メタ）アクリレート、エトキシ化ネオペンチルグリコールジ（メタ）アクリレート、プロポキシ化ネオペンチルグリコールジ（メタ）アクリレート、トリプロピレングリコールジ（メタ）アクリレート、ポリプロピレングリコールジアクリレート、１，４−ブタンジオールジ（メタ）アクリレート、１，９−ノナンジオールジアクリレート、テトラエチレングリコールジアクリレート、２−ｎ−ブチルー２−エチルー１，３−プロパンジオールジアクリレート、ジメチロールートリシクロデカンジアクリレート、ヒドロキシピバリン酸ネオペンチルグリコールジアクリレート、１，３−ブチレングリコールジ（メタ）アクリレート、エトキシ化ビスフェノールＡジ（メタ）アクリレート、プロポキシ化ビスフェノールＡジ（メタ）アクリレート、シクロヘキサンジメタノールジ（メタ）アクリレート、ジメチロールジシクロペンタンジアクリレート、トリメチロールプロパントリアクリレート、ヒドロキシピバリン酸トリメチロールプロパントリアクリレート、エトキシ化トリメチロールプロパントリアクリレート、プロポキシ化トリメチロールプロパントリアクリレート、エトキシ化リン酸トリアクリレート、エトキシ化トリプロピレングリコールジアクリレート、ネオペンチルグリコール変性トリメチロールプロパンジアクリレート、ステアリン酸変性ペンタエリスリトールジアクリレート、ペンタエリスリトールトリアクリレート、テトラメチロールプロパントリアクリレート、テトラメチロールメタントリアクリレート、ペンタエリスリトールテトラアクリレート、カプロラクトン変性トリメチロールプロパントリアクリレート、エトキシ化イソシアヌール酸トリアクリレート、トリ（２−ヒドロキシエチルイソシアヌレート）トリアクリレート、プロポキシレートグリセリルトリアクリレート、テトラメチロールメタンテトラアクリレート、ペンタエリスリトールテトラアクリレート、ジトリメチロールプロパンテトラアクリレート、エトキシ化ペンタエリスリトールテトラアクリレート、ジペンタエリスリトールヘキサアクリレート、カプロラクトン変性ジペンタエリスリトールヘキサアクリレート、ジペンタエリスリトールヒドロキシペンタアクリレート、ネオペンチルグリコールオリゴアクリレート、１，４−ブタンジオールオリゴアクリレート、１，６−ヘキサンジオールオリゴアクリレート、トリメチロールプロパンオリゴアクリレート、ペンタエリスリトールオリゴアクリレート、２−フェノキシエチルアクリレート、アクリロイルモルホリン、２−ヒドロキシエチルアクリレート、２−ヒドロキシプロピルアクリレート、４−ヒドロキシブチルアクリレート、イソブチルアクリレート、ｔ−ブチルアクリレート、イソオクチルアクリレート、イソボルニルアクリレート、シクロヘキシルアクリレート、２−メトキシエチルアクリレート、メトキシトリエチレングリコールアクリレート、２−エトキシエチルアクリレート、テトラヒドロフルフリルアクリレート、３−メトキシブチルアクリレート、ベンジルアクリレート、エトキシエトキシエチルアクリレート、ブトキシエチルアクリレート、エトキシジエチレングリコールアクリレート、メトキシジプロピレングリコールアクリレート、メチルフェノキシエチルアクリレート、ジプロピレングリコールアクリレート、β-カルボキシルエチルアクリレート、フェノキシジエチレングリコールアクリレート、ビニルカプロラクタム、ビニルピロリドン、Ｎ-ビニルホルムアミド、エチルジグリコールアクリレート、トリメチロールプロパンフォルマルモノアクリレート、４−ｔ−ブチルシクロヘキシルアクリレート、トリ（メタ）アリルイソシアヌレート、イミドアクリレート、イソアミルアクリレート、エトキシ化コハク酸アクリレート、カプロラクトン変性テトラヒドロフルフリルアクリレート、トリブロモフェニルアクリレート、エトキシ化トリブロモフェニルアクリレート、トリフルオロエチルアクリレート、ω-カルボキシポリカプロラクトンモノアクリレート等が挙げられる。これら化合物は、一種または必要に応じて二種以上用いてもよい。
【００２４】
本発明のインクジェットインキには、上記モノマー以外にオリゴマー、プレポリマーと呼ばれるものを使用できる。具体的には、ダイセルＵＣＢ社製「Ｅｂｅｃｒｙｌ２３０、２４４、２４５、２７０、２８０／１５ＩＢ、２８４、２８５、４８３０、４８３５、４８５８、４８８３、８４０２、８８０３、８８００、２５４、２６４、２６５、２９４／３５ＨＤ、１２５９、１２６４、４８６６、９２６０、８２１０、１２９０．１２９０Ｋ、５１２９、２０００、２００１、２００２、２１００、ＫＲＭ７２２２、ＫＲＭ７７３５、４８４２、２１０、２１５、４８２７、４８４９、６７００、６７００−２０Ｔ、２０４、２０５、６６０２、２２０、４４５０、７７０、ＩＲＲ５６７、８１、８４、８３、８０、６５７、８００、８０５、８０８、８１０、８１２、１６５７、１８１０、ＩＲＲ３０２、４５０、６７０、８３０、８３５、８７０、１８３０、１８７０、２８７０、ＩＲＲ２６７、８１３、ＩＲＲ４８３、８１１、４３６、４３８、４４６、５０５、５２４、５２５、５５４Ｗ、５８４、５８６、７４５、７６７、１７０１、１７５５、７４０／４０ＴＰ、６００、６０１、６０４、６０５、６０７、６０８、６０９、６００／２５ＴＯ、６１６、６４５、６４８、８６０、１６０６、１６０８、１６２９、１９４０、２９５８、２９５９、３２００、３２０１、３４０４、３４１１、３４１２、３４１５、３５００、３５０２、３６００、３６０３、３６０４、３６０５、３６０８、３７００、３７００−２０Ｈ、３７００−２０Ｔ、３７００−２５Ｒ、３７０１、３７０１−２０Ｔ、３７０３、３７０２、ＲＤＸ６３１８２、６０４０、ＩＲＲ４１９」、サートマー社製「ＣＮ１０４、ＣＮ１２０、ＣＮ１２４、ＣＮ１３６、ＣＮ１５１、ＣＮ２２７０、ＣＮ２２７１Ｅ、ＣＮ４３５、ＣＮ４５４、ＣＮ９７０、ＣＮ９７１、ＣＮ９７２、ＣＮ９７８２、ＣＮ９８１、ＣＮ９８９３、ＣＮ９９１」、ＢＡＳＦ社製「Ｌａｒｏｍｅｒ  ＥＡ８１、ＬＲ８７１３、ＬＲ８７６５、ＬＲ８９８６、ＰＥ５６Ｆ、ＰＥ４４Ｆ、ＬＲ８８００、ＰＥ４６Ｔ、ＬＲ８９０７、ＰＯ４３Ｆ、ＰＯ７７Ｆ、ＰＥ５５Ｆ、ＬＲ８９６７、ＬＲ８９８１、ＬＲ８９８２、ＬＲ８９９２、ＬＲ９００４、ＬＲ８９５６、ＬＲ８９８５、ＬＲ８９８７、ＵＰ３５Ｄ、ＵＡ１９Ｔ、ＬＲ９００５、ＰＯ８３Ｆ、ＰＯ３３Ｆ、ＰＯ８４Ｆ、ＰＯ９４Ｆ、ＬＲ８８６３、ＬＲ８８６９、ＬＲ８８８９、ＬＲ８９９７、ＬＲ８９９６、ＬＲ９０１３、ＬＲ９０１９、ＰＯ９０２６Ｖ、ＰＥ９０２７Ｖ」、コグニス社製「フォトマー３００５、３０１５、３０１６、３０７２、３９８２、３２１５、５０１０、５４２９、５４３０、５４３２、５６６２、５８０６、５９３０、６００８、６０１０、６０１９、６１８４、６２１０、６２１７、６２３０、６８９１、６８９２、６８９３−２０Ｒ、６３６３、６５７２、３６６０」、根上工業社製「アートレジンＵＮ−９０００ＨＰ、９０００ＰＥＰ、９２００Ａ、７６００、５２００、１００３、１２５５、３３２０ＨＡ、３３２０ＨＢ、３３２０ＨＣ、３３２０ＨＳ、９０１Ｔ、１２００ＴＰＫ、６０６０ＰＴＭ、６０６０Ｐ」、日本合成化学社製「紫光  ＵＶ−６６３０Ｂ、７０００Ｂ、７��１０Ｂ、７４６１ＴＥ、３０００Ｂ、３２００Ｂ、３２１０ＥＡ、３３１０Ｂ、３５００ＢＡ、３５２０ＴＬ、３７００Ｂ、６１００Ｂ、６６４０Ｂ、１４００Ｂ、１７００Ｂ、６３００Ｂ、７５５０Ｂ、７６０５Ｂ、７６１０Ｂ、７６２０ＥＡ、７６３０Ｂ、７６４０Ｂ、２０００Ｂ、２０１０Ｂ、２２５０ＥＡ、２７５０Ｂ」、日本化薬社製「カヤラッドＲ−２８０、Ｒ−１４６、Ｒ１３１、Ｒ−２０５、ＥＸ２３２０，Ｒ１９０、Ｒ１３０、Ｒ−３００，Ｃ−００１１、ＴＣＲ−１２３４、ＺＦＲ−１１２２、ＵＸ−２２０１，ＵＸ−２３０１，ＵＸ３２０４、ＵＸ−３３０１、ＵＸ−４１０１，ＵＸ−６１０１、ＵＸ−７１０１、ＭＡＸ−５１０１、ＭＡＸ−５１００，ＭＡＸ−３５１０、ＵＸ−４１０１」等が挙げられる。
【００２５】
本発明のインクジェットインキに含まれる顔料は、カーボンブラック、酸化チタン、炭酸カルシウム等の無彩色の顔料または有彩色の有機顔料が使用できる。有機顔料としては、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が挙げられる。
【００２６】
有機顔料をカラーインデックス(C.I.)ナンバーで例示すると、C.I.ピグメントエロー１２、１３、１４、１７、２０、２４、７４、８３、８６  ９３、１０９、１１０、１１７、１２０、１２５、１２８、１２９、１３７、１３８、１３９、１４７、１４８、１５０、１５１、１５３、１５４、１５５、１６６、１６８、１８０、１８５、C.I.ピグメントオレンジ１６、３６、４３、５１、５５、５９、６１、C.I.ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、C.I.ピグメントバイオレット１９、２３、２９、３０、３７、４０、５０、C.I.ピグメントブルー１５、１５：１、１５：３、１５：４、１５：６、２２、６０、６４、C.I.ピグメントグリーン７、３６、C.I.ピグメントブラウン２３、２５、２６等が挙げられる。
【００２７】
カーボンブラックの具体例としては、デグサ社製「Ｓｐｅｃｉａｌ  Ｂｌａｃｋ３５０、２５０、１００、５５０、５、４、４Ａ、６」「ＰｒｉｎｔｅｘＵ、Ｖ、１４０Ｕ、１４０Ｖ、９５、９０、８５、８０、７５、５５、４５、４０、Ｐ、６０、Ｌ６、Ｌ、３００、３０、３、３５、２５、Ａ、Ｇ」、キャボット社製「ＲＥＧＡＬ４００Ｒ、６６０Ｒ、３３０Ｒ、２５０Ｒ」「ＭＯＧＵＬ  Ｅ、Ｌ」、三菱化学社製「ＭＡ７、８、１１、７７、１００、１００Ｒ、１００Ｓ、２２０、２３０」「＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃７５０、＃６５０、＃５２、＃５０、＃４７、＃４５、＃４５Ｌ、＃４４、＃４０、＃３３、＃３３２、＃３０、＃２５、＃２０、＃１０、＃５、ＣＦ９、＃９５、＃２６０」等が挙げられる。
【００２８】
酸化チタンの具体例としては、石原産業社製「タイペークＣＲ−５０、５０−２、５７、８０、９０、９３、９５、９５３、９７、６０、６０−２、６３、６７、５８、５８−２、８５」「タイペークＲ−８２０，８３０、９３０、５５０、６３０、６８０、６７０、５８０、７８０、７８０−２、８５０、８５５」「タイペークＡ−１００、２２０」「タイペークＷ−１０」「タイペークＰＦ−７４０、７４４」「ＴＴＯ−５５（Ａ）、５５（Ｂ）、５５（Ｃ）、５５（Ｄ）、５５（Ｓ）、５５（Ｎ）、５１（Ａ）、５１（Ｃ）」「ＴＴＯ−Ｓ−１、２」「ＴＴＯ−Ｍ−１、２」、テイカ社製「チタニックスＪＲ−３０１、４０３、４０５、６００Ａ、６０５、６００Ｅ、６０３、８０５、８０６、７０１、８００、８０８」「チタニックスＪＡ−１、Ｃ、３、４、５」、デュポン社製「タイピュアＲ−９００、９０２、９６０、７０６、９３１」等が挙げられる。
【００２９】
上記顔料の中で、キナクリドン系有機顔料、フタロシアニン系有機顔料、ベンズイミダゾロン系有機顔料、イソインドリノン系有機顔料、縮合アゾ系有機顔料、キノフタロン系有機顔料、イソインドリン系有機顔料等は耐光性が優れているため好ましい。  有機顔料は、レーザー散乱による測定値で平均粒径１０〜１５０ｎｍの微細顔料であることが好ましい。顔料の平均粒径が１０ｎｍ未満の場合は、粒径が小さくなることによる耐光性の低下が生じ、１５０ｎｍを越える場合は、分散の安定維持が困難になり、顔料の沈澱が生じやすくなる。
【００３０】
有機顔料の微細化は下記の方法で行うことができる。すなわち、有機顔料、有機顔料の３重量倍以上の水溶性の無機塩および水溶性の溶剤の少なくとも３つの成分からなる混合物を粘土状の混合物とし、ニーダー等で強く練りこんで微細化したのち水中に投入し、ハイスピードミキサー等で攪拌してスラリー状とする。次いで、スラリーの濾過と水洗を繰り返して、水溶性の無機塩および水溶性の溶剤を除去する。微細化工程において、樹脂、顔料分散剤等を添加してもよい。
水溶性の無機塩としては、塩化ナトリウム、塩化カリウム等が挙げられる。これらの無機塩は、有機顔料の３重量倍以上、好ましくは２０重量倍以下の範囲で用いる。無機塩の量が３重量倍よりも少ないと、所望の大きさの処理顔料が得られない。また、２０重量倍よりも多いと、後の工程における洗浄処理が多大であり、有機顔料の実質的な処理量が少なくなる。
【００３１】
水溶性の溶剤は、有機顔料と破砕助剤として用いられる水溶性の無機塩との適度な粘土状態をつくり、充分な破砕を効率よく行うために用いられ、水に溶解する溶剤であれば特に限定されないが、混練時に温度が上昇して溶剤が蒸発し易い状態になるため、安全性の点から沸点１２０〜２５０℃の高沸点の溶剤が好ましい。水溶性溶剤としては、２−（メトキシメトキシ）エタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコール等が挙げられる。
【００３２】
本発明において顔料は、十分な濃度および十分な耐光性を得るため、インクジェットインキ中に３〜１５重量％の範囲で含まれることが好ましい。
【００３３】
本発明では、顔料の分散性およびインキの保存安定性を向上させるために顔料分散剤を添加するのが好ましい。顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００３４】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００３５】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００３６】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、アビシア社製「ソルスパーズ５０００（フタロシアニンアンモニウム塩系）、１３９４０（ポリエステルアミン系）、１７０００（脂肪酸アミン系）、２４０００ＧＲ、３２０００、３３０００、３９０００、４１０００、５３０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、８２２、８２４」等が挙げられる。
【００３７】
分散剤はインキ中に０．１〜１０重量％含まれることが好ましい。
【００３８】
本発明のインクジェットインキには、基材への濡れ性を向上させるために表面調整剤を加えることが好ましい。表面調整剤の具体例としては、ビックケミー社製「ＢＹＫ−３００、３０２、３０６、３０７、３１０、３１５、３２０、３２２、３２３、３２５、３３０、３３１、３３３、３３７、３４０、３４４、３７０、３７５、３７７、３５０、３５２、３５４、３５５、３５６、３５８Ｎ、３６１Ｎ、３５７、３９０、３９２、ＵＶ３５００、ＵＶ３５１０、ＵＶ３５７０」テゴケミー社製「Ｔｅｇｏｒａｄ−２１００，２２００、２２５０、２５００、２７００」等が挙げられる。これら表面調整剤は、一種または必要に応じて二種以上用いてもよい。
【００３９】
表面調整剤はインキ中に、０．００１〜１重量％含まれることが好ましい。
【００４０】
本発明において活性エネルギー線として紫外線を使用するときは、光ラジカル重合開始剤をインキ中に配合する。光重合開始剤としては、分子開裂型または水素引き抜き型のものが本発明に好適である。具体例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４'−メチル−ジフェニルスルフィド等も併用できる。
【００４１】
また上記光ラジカル重合開始剤に対し、増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４'−ビス（ジエチルアミノ）ベンゾフェノン等の、前述重合性成分と付加反応を起こさないアミン類を併用することもできる。もちろん、上記光ラジカル重合開始剤や増感剤は、紫外線硬化性化合物への溶解性に優れ、紫外線透過性を阻害しないものを選択して用いることが好ましい。
【００４２】
光ラジカル重合開始剤と増感剤は紫外線硬化性組成物総量に対して０．１〜２０質量％，好ましくは，４〜１２質量％の範囲で用いる。
【００４３】
本発明のインクジェットインキには、インキの経時での安定性、記録装置内での機上の安定性を高めるため、ハイドロキノン、p-メトキシフェノール、t-ブチルカテコール、ピロガロール、ブチルヒドロキシトルエン等の重合禁止剤をインキ中０．０１〜５重量％配合することが好ましい。
【００４４】
本発明の活性エネルギー線硬化型インクジェットインキは可塑剤、表面調整剤、紫外線防止剤、光安定化剤、酸化防止剤等の種々の添加剤を使用することができる。
【００４５】
本発明のインクジェットインキは、モノマー、顔料分散剤と共に、顔料をサンドミル等の通常の分散機を用いてよく分散することにより製造される。予め顔料高濃度の濃縮液を作成しておいてモノマーで希釈することが好ましい。通常の分散機による分散においても充分な分散が可能であり、このため、過剰な分散エネルギーがかからず、多大な分散時間を必要としないため、インキ成分の分散時の変質を招きにくく、安定性に優れたインキが調製される。インキは、孔径３μｍ以下さらには、１μ以下のフィルターにて濾過することが好ましい。
【００４６】
本発明のインクジェットインキは、２５℃での粘度が５〜５０ｍＰａ・ｓと高めに調整することが好ましい。２５℃での粘度が５〜５０ｍＰａ・ｓのインキは、特に通常の４〜１０ＫＨｚの周波数を有するヘッドから、１０〜５０ＫＨｚの高周波数のヘッドにおいても安定した吐出特性を示す。
粘度が５ｍＰａ・ｓ未満の場合は、高周波数のヘッドにおいて、吐出の追随性の低下が認められ、５０ｍＰａ・ｓを越える場合は、加熱による粘度の低下機構をヘッドに組み込んだとしても吐出そのものの低下を生じ、吐出の安定性が不良となり、全く吐出できなくなる。
【００４７】
また、本発明のインクジェットインキは、ピエゾヘッドにおいては、１０μＳ／ｃｍ以下の電導度とし、ヘッド内部での電気的な腐食のないインキとすることが好ましい。また、コンティニュアスタイプにおいては、電解質による電導度の調整が必要であり、この場合には、０．５ｍＳ／ｃｍ以上の電導度に調整する必要がある。
【００４８】
本発明のインクジェットインキを使用するには、まずこのインクジェットインキをインクジェット記録方式用プリンタのプリンタヘッドに供給し、このプリンタヘッドから基材上に吐出し、その後紫外線又は電子線等の活性エネルギー線を照射する。これにより印刷媒体上の組成物は速やかに硬化する。
【００４９】
なお、活性エネルギー線の光源としては、紫外線を照射する場合には、例えば高圧水銀ランプ、メタルハライドランプ、低圧水銀ランプ、超高圧水銀ランプ、紫外線レーザー、および太陽光を使用することができる。電子線により硬化させる場合には、通常３００ｅＶ以下のエネルギーの電子線で硬化させるが、１〜５Ｍｒａｄの照射量で瞬時に硬化させることも可能である。
【００５０】
以下、実施例をあげて本発明を具体的に説明するが、本発明は実施例に特に限定されるものではない。なお、実施例中、「部」は「重量部」を表す。また、分子量はＧＰＣ（ゲルパーミエーションクロマトグラフィ）により測定したポリスチレン換算の重量平均分子量である。
（合成例１）
【００５１】
撹拌機、還流冷却管、ガス導入管、温度計、滴下ロ−トを備えた５口セパラブルフラスコに、水酸基にカプロラクトンを２ｍｏｌ付加させた２−ヒドロキシエチルアクリレート（ダイセル化学工業株式会社製：プラクセルＦＡ２Ｄ）を１０５．０部、ジブチル錫ジラウレートを０．０５部、ハイドロキノンモノメチルエーテルを０．１５部仕込み、乾燥空気を導入しながら８０℃に昇温した。別途、滴下ロートに２−イソシアナトエチルメタクリレートを４５．０部仕込み、攪拌下に２時間かけてセパラブルフラスコへ滴下した。滴下終了後、３時間８０℃で攪拌を続けた後、赤外線吸収スペクトルにてイソシアナト基の吸収ピークがないことを確認し反応を終了した。２５℃での生成物の粘度は３４０ｍＰａ・ｓ、数平均分子量は５１４、重量平均分子量は６５７であった。
（合成例２）
【００５２】
撹拌機、還流冷却管、ガス導入管、温度計、滴下ロ−トを備えた５口セパラブルフラスコに、１，４−シクロヘキサンジメタノールモノアクリレート（日本化成株式会社製：ＣＨＤＭＭＡ）を８６．０部、ジブチル錫ジラウレートを０．０５部、ハイドロキノンモノメチルエーテルを０．１５部仕込み、乾燥空気を導入しながら８０℃に昇温した。別途、滴下ロートに２−イソシアナトエチルメタクリレートを６４．０部仕込み、攪拌下に２時間かけてセパラブルフラスコへ滴下した。滴下終了後、３時間８０℃で攪拌を続けた後、赤外線吸収スペクトルにてイソシアナト基の吸収ピークがないことを確認し反応を終了した。２５℃での生成物の粘度は１２００ｍＰａ・ｓ、数平均分子量は３３６、重量平均分子量は３５９であった。
（合成例３）
【００５３】
撹拌機、還流冷却管、ガス導入管、温度計、滴下ロ−トを備えた５口セパラブルフラスコに、アクリル酸にプロピレンオキサイド１ｍｏｌ、テトラヒドロフラン６ｍｏｌ付加させた化合物（日本油脂株式会社製：ブレンマー１０ＡＰＢ−５００Ｂ）を９３．３部、ジブチル錫ジラウレートを０．０５部、ハイドロキノンモノメチルエーテルを０．１５部仕込み、乾燥空気を導入しながら８０℃に昇温した。別途、滴下ロートに２−イソシアナトエチルメタクリレートを５６．７部仕込み、攪拌下に２時間かけてセパラブルフラスコへ滴下した。滴下終了後、３時間８０℃で攪拌を続けた後、赤外線吸収スペクトルにてイソシアナト基の吸収ピークがないことを確認し反応を終了した。２５℃での生成物の粘度は５００ｍＰａ・ｓ、数平均分子量は３９６、重量平均分子量は４１８であった。
（合成例４）
【００５４】
撹拌機、還流冷却管、ガス導入管、温度計、滴下ロ−トを備えた５口セパラブルフラスコに、４−ヒドロキシブチルアクリレートを７３．０部、ジブチル錫ジラウレートを０．０５部、ハイドロキノンモノメチルエーテルを０．１５部仕込み、乾燥空気を導入しながら８０℃に昇温した。別途、滴下ロートに２−イソシアナトエチルメタクリレートを７７．０部仕込み、攪拌下に２時間かけてセパラブルフラスコへ滴下した。滴下終了後、３時間８０℃で攪拌を続けた後、赤外線吸収スペクトルにてイソシアナト基の吸収ピークがないことを確認し反応を終了した。２５℃での生成物の粘度は８０ｍＰａ・ｓ、数平均分子量は２７７、重量平均分子量は２８４であった。
【００５５】
下記のような配合で顔料分散体Ａを作成した。この分散体は有機溶剤中に顔料および分散剤を投入し、ハイスピードミキサー等で均一になるまで撹拌後、得られたミルベースを横型サンドミルで約１時間分散して作成した。
・ＬＩＯＮＯＬ  ＢＬＵＥ  ＦＧ−７４００Ｇ（東洋インキ製造社製  フタロシアニン顔料）                                                      ３０．０部
・ソルスパーズ３２０００（アビシア社製  顔料分散剤）              ９．０部
・２−フェノキシエチルアクリレート                              ６１．０部
【００５６】
更に、下記のような配合で顔料分散体Ｂを作成した。この分散体は有機溶剤中に顔料および分散剤を投入し、ハイスピードミキサー等で均一になるまで撹拌後、得られたミルベースを横型サンドミルで約１．５時間分散して作成した。
・Ｙｅｌｌｏｗ  Ｐｉｇｍｅｎｔ  Ｅ４ＧＮ（バイエル社製  ニッケル錯体アゾ顔料）                                              
３５．０部
・ソルスパーズ３２０００（アビシア社製  顔料分散剤）              ７．０部
・２−フェノキシエチルアクリレート                              ５８．０部
【００５７】
更に、下記のような配合で顔料分散体Ｃを作成した。この分散体は有機溶剤中に顔料および分散剤を投入し、ハイスピードミキサー等で均一になるまで撹拌後、得られたミルベースを横型サンドミルで約２時間分散して作成した。
・Ｈｏｓｔａｐｅｒｍ  Ｒｅｄ  Ｅ５Ｂ０２（クラリアント社製  キナクリドン顔料）              ２０．０部
・ソルスパーズ３２０００（アビシア社製  顔料分散剤）              ６．０部
・２−フェノキシエチルアクリレート                              ７４．０部
【実施例１】
【００５８】
上記顔料分散体を下記配合処方にてインキ化し、インクジェットインキを得た。
・顔料分散体Ａ                                                  １１．４部
・２−フェノキシエチルアクリレート                              ４０．０部
・ＢＹＫ−３３１（ＢＹＫ  Ｃｈｅｍｉｅ社製  シリコン樹脂）        ０．１部
・トリプロピレングリコールジアクリレート                        １５．７部
・エトキシ化トリメチロ−ルプロパントリアクリレート              ２０．０部
・合成例１で得られたウレタン結合含有モノマー                      ４．８部
・イルガキュア９０７（チバスペシャルティケミカルズ社製  光ラジカル重合開始剤）                ４．０部
・イルガキュア８１９（チバスペシャルティケミカルズ社製  光ラジカル重合開始剤）                ４．０部
【実施例２】
【００５９】
上記顔料分散体を下記配合処方にてインキ化し、インクジェットインキを得た。
・顔料分散体Ｂ                                                    ８．６部
・２−フェノキシエチルアクリレート                              １１．８部
・プロポキシ化ネオペンチルグリコールジアクリレート              ２８．０部
・ＢＹＫ−３６１Ｎ（ＢＹＫ  Ｃｈｅｍｉｅ社製  アクリル樹脂）      ０．１部
・合成例２で得られたウレタン結合含有モノマー                    ４３．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
【実施例３】
【００６０】
上記顔料分散体を下記配合処方にてインキ化し、インクジェットインキを得た。
・顔料分散体Ｃ                                                  １６．５部
・イソボロニルアクリレート                                        ２．５部
・ヒドロキシピバリン酸ネオペンチルグリコールジアクリレート      ２８．４部
・エトキシ化トリメチロールプロパントリアクリレート              ２３．０部
・ＢＹＫ−ＵＶ３５１０（ＢＹＫ  Ｃｈｅｍｉｅ社製  シリコン樹脂）  ０．１部
・合成例３で得られたウレタン結合含有モノマー                    ２１．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
【実施例４】
【００６１】
上記顔料分散体を下記配合処方にてインキ化し、インクジェットインキを得た。
・顔料分散体Ｃ                                                  １６．５部
・２−フェノキシエチルアクリレート                                ２．５部
・トリプロピレングリコールジアクリレート                        １８．０部
・ＬａｒｏｍｅｒＰＯ９４Ｆ（ＢＡＳＦ社製  ポリエーテルアクリレート）
２３．４部
・エトキシ化トリメチロールプロパントリアクリレート              ２３．０部
・ＢＹＫ−ＵＶ３５１０（ＢＹＫ  Ｃｈｅｍｉｅ社製  シリコン樹脂）  ０．１部
・合成例４で得られたウレタン結合含有モノマー                      ８．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
（比較例１）
【００６２】
上記顔料分散体を下記配合処方にてインキ化し、インクジェットインキを得た。
・顔料分散体Ｃ                                                  １６．５部
・イソボロニルアクリレート                                        ２．５部
・トリプロピレングリコールジアクリレート                        １８．０部
・エトキシ化トリメチロールプロパントリアクリレート              ２３．０部
・ＢＹＫ−ＵＶ３５１０（ＢＹＫ  Ｃｈｅｍｉｅ社製  シリコン樹脂）  ０．１部
・Ｅｂｅｃｒｙｌ２７０（ダイセルＵＣＢ社製  ウレタンオリゴマー）  ３．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
（比較例２）
【００６３】
上記顔料分散体を下記配合処方にてインキ化し、インクジェットインキを得た。
・顔料分散体Ｂ                                                    ８．５部
・２−フェノキシエチルアクリレート                                ２．５部
・Ｎ−ビニルカプロラクタム                                      ４０．０部
・トリプロピレングリコールジアクリレート                        １８．０部
・エトキシ化トリメチロールプロパントリアクリレート              ２３．０部
・ＢＹＫ−ＵＶ３５１０（ＢＹＫ  Ｃｈｅｍｉｅ社製  シリコン樹脂）  ０．１部
・Ｅｂｅｃｒｙｌ８８００（ダイセルＵＣＢ社製  ウレタンオリゴマー）３．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
（比較例３）
【００６４】
上記顔料分散体を下記配合処方にてインキ化し、インクジェットインキを得た。
・顔料分散体Ａ                                                  １１．４部
・２−フェノキシエチルアクリレート                              ４０．０部
・ＢＹＫ−３３１（ＢＹＫ  Ｃｈｅｍｉｅ社製  シリコン樹脂）        ０．１部
・トリプロピレングリコールジアクリレート                        １７．７部
・エトキシ化トリメチロ−ルプロパントリアクリレート              ２０．０部
・合成例１で得られたウレタン結合含有モノマー                      ３．８部
・イルガキュア９０７（チバスペシャルティケミカルズ社製  光ラジカル重合開始剤）                ４．０部
・イルガキュア８１９（チバスペシャルティケミカルズ社製  光ラジカル重合開始剤）                ４．０部
（比較例４）
【００６５】
上記顔料分散体を下記配合処方にてインキ化し、インクジェットインキを得た。
・顔料分散体Ｂ                                                    ８．６部
・２−フェノキシエチルアクリレート                              １１．８部
・プロポキシ化ネオペンチルグリコールジアクリレート              ２１．０部
・ＢＹＫ−３６１Ｎ（ＢＹＫ  Ｃｈｅｍｉｅ社製  アクリル樹脂）      ０．１部
・合成例２で得られたウレタン結合含有モノマー                    ５０．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
（比較例５）
【００６６】
上記顔料分散体を下記配合処方にてインキ化し、インクジェットインキを得た。
・顔料分散体Ｃ                                                  １６．５部
・イソボロニルアクリレート                                        ２．５部
・トリプロピレングリコールジアクリレート                        １８．０部
・エトキシ化トリメチロールプロパントリアクリレート              １７．０部
・ＢＹＫ−ＵＶ３５１０（ＢＹＫ  Ｃｈｅｍｉｅ社製  シリコン樹脂）  ０．１部
・Ｅｂｅｃｒｙｌ２７０（ダイセルＵＣＢ社製  ウレタンオリゴマー）  ９．５部
・イルガキュア９０７（チバスペシャルティケミカルズ社製  光ラジカル重合開始剤）                ３．０部
・イルガキュア８１９（チバスペシャルティケミカルズ社製  光ラジカル重合開始剤）                ５．０部
【００６７】
実施例１〜４、比較例１〜５で得られたインクジェットインキをＵＶＩＪプリンターにてポリ塩化ビニルシートに印刷し、印刷面をクロスカットしセロハンテープで剥離試験を実施し密着性を評価。
【００６８】
その結果、実施例１〜４のインキはポリ塩化ビニルシートからインキが剥がれず、密着性が良好であったが、比較例１〜３のインキはポリ塩化ビニルからインキが剥がれ、比較例４のインキはＵＶ硬化せず、比較例５のインキは粘度が高く印字が出来なかった。